(57)【要約】【課題】  高温でも使用することができる電池を提供する。【解決手段】  フィルム状の外装部材２０の内部に電池素子１０を備える。正極１３はフッ化黒鉛，二硫化鉄または二酸化マンガンを含んでおり、負極１４は、負極活物質として、リチウム金属またはリチウム合金を含んでいる。また、電解液には、γ−ブチロラクトンおよび炭酸プロピレンのうちの少なくとも一方と、リチウムビスオキサレートボレートとを含んでいる。これにより電解液の分解が抑制され、高温で保存しても特性の低下が抑制されると共に、電池内圧の上昇が抑制される。【選択図】  図１
2006269173.tif 000002
【特許請求の範囲】
【請求項１】
正極および負極と共に電解液を備えた電池であって、
前記正極は、フッ化黒鉛，二硫化鉄または二酸化マンガンを含み、
前記負極は、負極活物質として、リチウム金属またはリチウム合金を含み、
前記電解液は、γ−ブチロラクトンおよび炭酸プロピレンのうちの少なくとも一方と、リチウムビスオキサレートボレートとを含む
ことを特徴とする電池。
【請求項２】
前記電解液は、更に、リチウムテトラフルオロボレートを含むことを特徴とする請求項１記載の電池。
【請求項３】
前記リチウムビスオキサレートボレートと、前記リチウムテトラフルオロボレートとのモル比率（リチウムビスオキサレートボレート：リチウムテトラフルオロボレート）は、２：８〜５：５の範囲内であることを特徴とする請求項２記載の電池。
【請求項４】
前記電解液における前記リチウムビスオキサレートボレートおよびリチウムテトラフルオロボレートの濃度は、０．５ｍｏｌ／ｌ以上１．５ｍｏｌ／ｌ以下の範囲内であることを特徴とする請求項２記載の電池。
【請求項５】
前記正極，負極および電解液をフィルム状の外装部材または金属製の外装部材の内部に収納したことを特徴とする請求項１記載の電池。
【発明の詳細な説明】
【技術分野】
【０００１】
本発明は、正極活物質として、フッ化黒鉛，二硫化鉄または二酸化マンガンなどを用いる電池に関する。
【背景技術】
【０００２】
現在、コイン型などのリチウム一次電池は、デスクトップ型ＰＣ，コピー機，ビデオカメラあるいはゲーム機などのエレクトロニクス製品のクロック用電源またはメモリーバックアップ用電源として用いられている。
【０００３】
このような用途に用いられる電池としては、例えば、正極活物質として主に二酸化マンガンを用いたリチウム一次電池がある（例えば、特許文献１参照）。
【特許文献１】特開平７−６５８４３号公報
【特許文献２】特開平８−１３８６８６号公報
【発明の開示】
【発明が解決しようとする課題】
【０００４】
ところで、このリチウム一次電池の正極活物質に用いられる二酸化マンガンは、製造工程あるいは結晶構造に起因して、結晶中に結晶水あるいは格子水が残留してしまい、例えば、結晶構造が変化しない２００℃〜３００℃の範囲で乾燥しても水分を完全には除去することが難しい。このため、電池内には微量の水分が含まれてしまう。この水分は、特に高温領域において電解液中に遊離しやすくなり、負極であるリチウムの表面に水酸化リチウムなどの被膜を形成することにより、内部抵抗を上昇させてしまうと共に、例えば、炭酸プロピレンあるいは１，２−ジメトキシエタンなどの溶媒を酸化分解し、発生した炭酸ガスにより電池の内圧を上昇させてしまうという問題があった。
【０００５】
一方、リチウムテトラフルオロボレートは高温領域でも安定でしかも低温領域でも使用可能なことから、例えば、正極活物質としてフッ化黒鉛を用いたリチウム電池に用いられている（例えば、特許文献２参照）。しかしながら、高温領域では保存特性が悪く、コールコールプロットなどによると、正極に被膜が形成され、これにより性能が低下していることが確認される。よって、温度制御を行うベンディングマシンあるいはガスメータ、使用機器が高温となるコピー機，タイヤ空気圧センサ，車載用ナビゲーションシステムあるいは電子棚札などの種々の用途に用いることができる電池の開発が切望されてきた。
【０００６】
本発明はかかる問題点に鑑みてなされたもので、その目的は、高温環境下においても使用可能な電池を提供することにある。
【課題を解決するための手段】
【０００７】
本発明による電池は、正極および負極と共に電解液を備えたものであって、正極は、フッ化黒鉛，二硫化鉄または二酸化マンガンを含み、負極は、負極活物質として、リチウム金属またはリチウム合金を含み、電解液は、γ−ブチロラクトンおよび炭酸プロピレンのうちの少なくとも一方と、リチウムビスオキサレートボレートとを含むものである。
【発明の効果】
【０００８】
本発明の電池によれば、電解液に、γ−ブチロラクトンおよび炭酸プロピレンのうちの少なくとも一方と、リチウムビスオキサレートボレートとを含むようにしたので、高温状況下においても電解液の分解を抑制することができ、高温特性を向上させることができると共に、電池内圧の上昇を抑制することができる。
【０００９】
特に、電解液に、更にリチウムテトラフルオロボレートを含むようにすれば、低温特性も向上させることができる。
【００１０】
更に、リチウムビスオキサレートボレートとリチウムテトラフルオロボレートとのモル比率（リチウムビスオキサレートボレート：リチウムテトラフルオロボレート）を２：８〜５：５の範囲内にするようにすれば、高温特性および低温特性を共に向上させることができる。
【発明を実施するための最良の形態】
【００１１】
以下、本発明の実施の形態について、図面を参照して詳細に説明する。
【００１２】
図１は、本発明の一実施の形態に係る一次電池の断面構成を表すものである。この一次電池は、正極リード１１および負極リード１２が取り付けられた電池素子１０をフィルム状の外装部材２０の内部に封入したものである。電池素子１０は、例えば、正極１３と負極１４とをセパレータ１５を介して積層し、屈曲させた構造を有している。
【００１３】
正極リード１１および負極リード１２は、外装部材２０の内部から外部に向かい例えば同一方向にそれぞれ導出されている。正極リード１１および負極リード１２は、化学的あるいは電気化学的に安定であり、導通がとれる材料で構成されていればよく、それぞれ、例えば、アルミニウムなどの金属材料、または銅，ニッケル，ステンレス，あるいはニッケルで被覆したステンレス若しくは鉄などの材料により構成されていることが好ましい。
【００１４】
正極１３は、例えば、正極集電体１３Ａと、この正極集電体１３Ａの片面に設けられた正極活物質層１３Ｂとを有している。正極集電体１３Ａには、長手方向における一方の端部に正極活物質層１３Ｂが設けられず露出している部分があり、この露出部分に正極リード１１が取り付けられている。正極集電体１３Ａは、例えば、アルミニウム箔，ニッケル箔あるいはステンレス箔などの金属材料により構成されている。
【００１５】
正極活物質層１３Ｂは、正極活物質として、フッ化黒鉛，二酸化マンガンまたは二硫化鉄を含んでいる。このうち、フッ化黒鉛および二酸化マンガンは、電池電圧が約３Ｖの電池に用いられ、一方、二硫化鉄は、電池電圧が約１．５Ｖの電池に用いられる。なお、フッ化黒鉛，二酸化マンガンおよび二硫化鉄の質量エネルギー密度は、それぞれ、８６０ｍＡｈ／ｇ，３０８ｍＡｈ／ｇおよび８９０ｍＡｈ／ｇである。
【００１６】
正極活物質層１３Ｂは、また、これらの正極活物質の２種以上を混合して用いても、他の正極活物質を混合して用いてもよく、更に、必要に応じて導電剤および結着剤を含んでいてもよい。導電剤としては、例えば、カーボンブラックあるいはグラファイトなどの炭素材料が挙げられ、また結着剤としては、例えば、ポリフッ化ビニリデンあるいはスチレンブタジエンゴムが挙げられる。
【００１７】
負極１４は、例えば、負極リード１２が取り付けられた負極集電体１４Ａと、この負極集電体１４Ａを挟み込むようにリチウム金属あるいはその合金により形成された負極活物質層１４Ｂとを有している。負極集電体１４を構成する材料としては、化学的あるいは電気化学的に安定であり、導通がとれる材料であればよく、特に金属箔が望ましい。なお、リチウム金属の質量エネルギー密度は、３８６０ｍＡｈ／ｇである。
【００１８】
セパレータ１５は、例えば、ポリフェニレンサルフィド，ポリフッ化ビニリデン，ポリ四フッ化エチレン，ポリブチレンテレフタレート，ポリプロピレンあるいはポリエチレンなどの樹脂材料、ガラス繊維およびセラミック繊維のうちのいずれか１種または２種以上から形成されるマイクロポーラスフィルムあるいは不織布などより構成されている。中でも、マイクロポーラスフィルムにより構成されることが好ましい。正極１３と負極１４との間隔を狭くすることができ、低温特性を向上させることができるからである。セパレータ１５は、単層であっても複数層であってもよい。
【００１９】
セパレータ１５には、液状の電解質である電解液が含浸されている。電解液は、例えば、非水溶媒などの溶媒と、この溶媒に溶解された電解質塩とを含んでいる。
【００２０】
溶媒としては、γーブチロラクトンおよび炭酸プロピレンのうちの少なくとも一方を含んでいる。γーブチロラクトンを用いる場合には、溶媒として更に、炭酸プロピレン、炭酸エチレン、炭酸ブチレン、スルホラン、３−メチルスルホラン、ジメトキシエタン、炭酸ジメチル、炭酸エチルメチル、１，２−ジメトキシエタン、炭酸ジエチルあるいは１, ３−ジオキソランのうちの１種または２種以上を混合して用いてもよい。
【００２１】
また、炭酸プロピレンを用いる場合には、溶媒として更に、炭酸エチレン、炭酸ブチレン、スルホラン、３−メチルスルホラン、炭酸エチルメチル、１，２−ジメトキシエタンあるいは炭酸ジエチルのうちの１種または２種以上を混合して用いてもよい。
【００２２】
電解質塩としては、リチウムビスオキサレートボレート（ＬｉＢ（Ｃ2Ｏ4 ）2）を含んでいる。この化合物は、電子吸引性のカルボニル基を有しているので、アニオンが安定しており、カチオンであるリチウムが解離しやすくなっている。これにより、高温状況下においても、電解液の分解が抑制されるようになっている。
【００２３】
また、電解質塩としては、リチウムビスオキサレートボレートに加えて、リチウムテトラフルオロボレート（ＬｉＢＦ4 ）を混合して用いることが好ましい。低温特性も向上させることができるからである。リチウムビスオキサレートボレートとリチウムテトラフルオロボレートとのモル比率（リチウムビスオキサレートボレート：リチウムテトラフルオロボレート）は、２：８〜５：５の範囲内であることが好ましい。この範囲内で高温状況下における電解液の分解を抑制することができると共に、低温特性を向上させることができるからである。
【００２４】
電解液におけるリチウムビスオキサレートボレートおよびリチウムテトラフルオロボレートの濃度は、０．５ｍｏｌ／ｌ以上１．５ｍｏｌ／ｌ以下の範囲内であることが好ましい。高いイオン伝導性を得ることができるからである。
【００２５】
電解質塩には、これらの電解質に加えて、他の電解質塩を混合して用いてもよい。
【００２６】
外装部材２０は、例えば、最内層，金属層および最外層の順に積層しラミネート加工などにより貼り合わせた構造を有しており、例えば防湿性あるいは絶縁性を有している。外装部材２０の各外縁部は、融着あるいは接着剤により互いに密着されている。
【００２７】
金属層を構成する材料としては、強度の向上の他、水分，酸素あるいは光の侵入を防止する観点から、例えば、アルミニウム，ステンレスあるいはニッケルメッキが施された鉄が挙げられ、中でも、軽さ，伸び性, 価格あるいは加工容易性の観点からは、アルミニウムが好ましい。
【００２８】
最外層を構成する材料としては、外観，強靱性あるいは柔軟性の観点から、ナイロン，ポリエチレンテレフタレートあるいはポリエチレンが挙げられる。最外層には、これらの材料を混合あるいは複数層積層したものでもよい。
【００２９】
最内層は、互いに融着する部分であるので、これを構成する材料としては、熱あるいは超音波で溶融する材料が好ましく、例えば、ポリエチレン，無延伸ポリプロピレン，ポリエチレンテレフタレート，ナイロン，低密度ポリエチレン，高密度ポリエチレンあるいは直鎖状低密度ポリエチレンが挙げられる。最内層には、これらの材料を混合あるいは複数層積層したものでもよい。
【００３０】
最外層，金属層および最内層の組合せとしては、最外層，金属層，最内層の順に、例えば、ポリエチレンテレフタレート／アルミニウム／ポリエチレン，ナイロン／アルミニウム／無延伸ポリプロピレン，ポリエチレンテレフタレート／アルミニウム／無延伸ポリプロピレン，ポリエチレンテレフタレート／アルミニウム／ポリエチレンテレフタレート／無延伸ポリプロピレン，ポリエチレンテレフタレート／ナイロン／アルミニウム／無延伸ポリプロピレン，ポリエチレンテレフタレート／ナイロン／アルミニウム／ナイロン／無延伸ポリプロピレン，ポリエチレンテレフタレート／ナイロン／アルミニウム／ナイロン／ポリエチレンテレフタレート，ナイロン／ポリエチレンテレフタレート／アルミニウム／直鎖状低密度ポリエチレン，ポリエチレンテレフタレート／ポリエチレン／アルミニウム／ポリエチレンテレフタレート／低密度ポリエチレン，あるいはポリエチレンテレフタレート／ナイロン／アルミニウム／低密度ポリエチレン／無延伸ポリプロピレンが挙げられる。
【００３１】
なお、最外層と金属層との間、あるいは金属層と最内層との間には、必要に応じてこれらを接着する接着層を設けてもよい。
【００３２】
この一次電池は、例えば、次のようにして製造することができる。
【００３３】
まず、例えば、正極活物質と、導電剤と、結着剤とを混合して正極合剤を調製し、この正極合剤をエタノールなどの分散媒に分散させてペースト状の正極合剤スラリーとする。このとき、増粘剤を混合して粘度を調整するようにしてもよい。続いて、この正極合剤スラリーを、ダイコーティング法，転写印刷法あるいはスクリーン印刷法などにより正極集電体１３Ａに塗布し分散媒を乾燥させたのち、ロールプレス機などにより圧縮成型して正極活物質層１３Ｂを形成し、正極１３を作製する。その際、真空乾燥機で乾燥することにより水分を除去するようにする。続いて、正極リード１１を正極１３にスポット溶接あるいは超音波溶接などにより取り付ける。
【００３４】
また、負極集電体１４Ａに負極リード１２を超音波溶接あるいは圧着により取り付けたのち、リチウム金属箔またはリチウム合金箔を圧着して負極活物質層１４Ｂを形成し、負極１４を作製する。
【００３５】
次に、正極１３および負極１４をセパレータ１５を介して積層し屈曲させ、電池素子１０を形成する。次いで、電池素子１０をラミネートフィルムよりなる外装部材２０の間に挟み込んだのち、外装部材２０の外縁部同士を一辺を残して貼り合わせ袋状とする。その際、正極リード１１および負極リード１２を外装部材２０の外部に導出させる。
【００３６】
続いて、外装部材２０の内部に開放辺から電解液を注入し、セパレータ１５に含浸させる。そののち、外装部材２０の開放辺を貼り合わせる。これにより図１に示した一次電池が完成する。
【００３７】
この一次電池では、放電を行うと、負極１４からリチウムがリチウムイオンとなって溶出し、電解液を介して正極１３に吸蔵される。ここでは、電解液にリチウムビスオキサレートボレートを含んでいるので、高温状況下においても、電解液の分解が抑制される。
【００３８】
このように本実施の形態の一次電池によれば、電解液に、γ−ブチロラクトンおよび炭酸プロピレンのうちの少なくとも一方と、リチウムビスオキサレートボレートとを含むようにしたので、高温状況下においても電解液の分解を抑制することができ、高温特性を向上させることができると共に、電池内圧の上昇を抑制することができる。
【００３９】
特に、電解液に、更にリチウムテトラフルオロボレートを含むようにすれば、低温特性も向上させることができる。
【００４０】
更に、リチウムビスオキサレートボレートとリチウムテトラフルオロボレートとのモル比率（リチウムビスオキサレートボレート：リチウムテトラフルオロボレート）を２：８〜５：５の範囲内にするようにすれば、高温特性および低温特性を共に向上させることができる。
【実施例】
【００４１】
更に、本発明の具体的な実施例について、図１を参照し同一の符合を用いて詳細に説明する。
【００４２】
（実施例１−１，１−２）
まず、正極活物質としてフッ化黒鉛と、導電剤としてアセチレンブラックと、結着剤とを均一に混合して正極合剤を調製した。その際、正極活物質と導電剤と結着剤とは、正極活物質：導電剤：結着剤＝８０．８：１５．１：４．１の質量比で混合した。次いで、この正極合剤を分散媒としてエタノールに分散して正極合剤スラリーとし、この正極合剤スラリーを用いて厚み２０μｍの帯状アルミニウム箔よりなる正極集電体１３Ａの片面に正極活物質層１３Ｂを形成し、真空雰囲気下で乾燥して分散媒や水分を除去して正極１３を作製した。そののち、正極リード１１を取り付けた。
【００４３】
また、負極集電体１４Ａに負極リード１２を取り付けたのち、この負極集電体１４Ａをリチウム金属箔により挟み込むことにより負極１４を作製した。
【００４４】
続いて、正極１３および負極１４をマイクロポーラスフィルムよりなるセパレータ１５を介して積層すると共に図１のように屈曲させ、電池素子１０を作製した。
【００４５】
次いで、電池素子１０を、ラミネートフィルムよりなる外装部材２０の間に挟み込んだのち、外装部材２０の外縁部同士を一辺を残して貼り合わせ袋状とした。その際、正極リード１１および負極リード１２を外装部材２０の外部に導出させるようにした。また、ラミネートフィルムには、最外層としてポリエチレンテレフタレートと、金属層としてアルミニウム箔と、最内層としてポリエチレンとをこの順に積層したフィルムを用いた。
【００４６】
続いて、外装部材２０の内部に開放辺から電解液を注入し、セパレータ１５に含浸させたのち、真空雰囲気下で外装部材２０の開放辺を貼り合わせ、図１に示した一次電池を得た。電解液には、実施例１−１では、溶媒としてγーブチロラクトンに、電解質塩としてリチウムビスオキサレートボレートを１ｍｏｌ／ｌとなるように溶解したものを用い、実施例１−２では、溶媒として炭酸プロピレンと１，２−ジメトキシエタンとを混合した溶媒に、リチウムビスオキサレートボレートを１ｍｏｌ／ｌとなるように溶解したものを用いた。
【００４７】
実施例１−１，１−２に対する比較例１−１として、溶媒であるγーブチロラクトンに、電解質塩であるリチウムテトラフルオロボレートを１ｍｏｌ／ｌとなるように溶解した電解液を用いたことを除き、他は実施例１−１，１−２と同様にして一次電池を作製した。また、比較例１−２として、溶媒であるγ−ブチロラクトンに、電解質塩であるリチウムヘキサフルオロフォスフェート（ＬｉＰＦ6 ）を１ｍｏｌ／ｌとなるように溶解した電解液を用いたことを除き、他は実施例１−１，１−２と同様にして一次電池を作製した。更に、比較例１−３として、溶媒である炭酸プロピレンと１，２−ジメトキシエタンとを混合した溶媒に、電解質塩としてリチウムヘキサフルオロフォスフェートを１ｍｏｌ／ｌとなるように溶解した電解液を用いたことを除き、他は実施例１−１，１−２と同様にして一次電池を作製した。
【００４８】
作製した実施例１−１，１−２および比較例１−１〜１−３の一次電池について、２３℃で、１００Ωの抵抗をつけて０．１秒後の閉回路電圧を測定した。また、１００℃で２０時間，８７時間，１３０時間，１７５時間，２４０時間保存したのちに２３℃に冷却し、１００Ωの抵抗をつけて０．１秒後の閉回路電圧を測定した。結果を表１および図２に示す。更にまた、１００℃で保存したのちの電池は、実施例１−１，１−２および比較例１−１については、顕著な膨れが観られなかったが、比較例１−２，１−３では、膨れが観られた。
【００４９】
【表１】
2006269173.tif 000003
【００５０】
表１および図２から分かるように、電解液にγ−ブチロラクトンまたは炭酸プロピレンと、リチウムビスオキサレートボレートとを用いた実施例１−１あるいは実施例１−２によれば、リチウムオキサレートボレートを用いていない比較例１−１，１−２、あるいは比較例１−３よりも、それぞれ高温保存後の閉回路電圧の低下量が少なかった。
【００５１】
すなわち、電解液に、γ−ブチロラクトンあるいは炭酸プロピレンと、リチウムビスオキサレートボレートとを用いるようにすれば、高温保存下であっても、容量の低下を抑制することができると共に、内圧の上昇による電池の膨れを抑制できることが分かった。
【００５２】
（実施例２−１〜２−５）
実施例２−１〜２−４として、溶媒であるγ−ブチロラクトンに、電解質塩であるリチウムビスオキサレートボレートおよびリチウムテトラフルオロボレートを溶解させた電解液を用いたことを除き、他は実施例１−１と同様にして一次電池を作製した。その際、電解液におけるリチウムビスオキサレートボレートの濃度およびリチウムテトラフルオロボレートの濃度を、実施例２−１では、それぞれ０．８ｍｏｌ／ｌ，０．２ｍｏｌ／ｌとし、実施例２−２では、それぞれ０．５ｍｏｌ／ｌ、０．５ｍｏｌ／ｌとし、実施例２−３では、それぞれ０．２ｍｏｌ／ｌ、０．８ｍｏｌ／ｌとし、実施例２−４では、それぞれ０．１ｍｏｌ／ｌ、０．９ｍｏｌ／ｌとした。
【００５３】
また、実施例２−５として、溶媒であるγ−ブチロラクトンと炭酸ジエチルとを、γ−ブチロラクトン：炭酸ジエチル＝９：１の質量比で混合した溶媒に、電解質塩であるリチウムテトラフルオロボレートおよびリチウムビスオキサレートボレートを溶解した電解液を用いたことを除き、他は実施例１−１と同様にして一次電池を作製した。その際、電解液におけるリチウムビスオキサレートボレートの濃度およびリチウムテトラフルオロボレートの濃度を、それぞれ０．１８ｍｏｌ／ｌ，０．７２ｍｏｌ／ｌとした。
【００５４】
作製した実施例２−１〜２−５の一次電池について、実施例１−１，１−２と同様にして閉回路電圧を測定した。結果を実施例１−１の結果と共に表２および図３に示す。また、実施例２−１〜２−５の一次電池について、１００℃で２４０時間保存したのち、２０℃，０℃，−２０℃または−４０℃まで冷却し、１０ｍＡで０．１秒間放電したときの閉回路電圧を測定した。結果を表３および図４に示す。
【００５５】
【表２】
2006269173.tif 000004
【００５６】
【表３】
2006269173.tif 000005
【００５７】
表２および図３から分かるように、実施例１−１と同様に、電解液にリチウムビスオキサレートボレートを用いた実施例２−１〜２−５によれば、高温保存後の閉回路電圧の低下量が少なかった。
【００５８】
また、表３および図４から分かるように、リチウムビスオキサレートボレートとリチウムテトラフルオロボレートとのモル比率（リチウムビスオキサレートボレート：リチウムテトラフルオロボレート）が２：８〜５：５の範囲内である実施例２−２，２−３によれば、モル比率がこの範囲外である実施例２−１，２−４，２−５よりも高温保存後に常温あるいは低温としたときの閉回路電圧の低下量が少なかった。
【００５９】
すなわち、チウムビスオキサレートボレートとリチウムテトラフルオロボレートとのモル比率（リチウムビスオキサレートボレート：リチウムテトラフルオロボレート）を２：８〜５：５の範囲内とすれば好ましいことが分かった。
【００６０】
以上、実施の形態および実施例を挙げて本発明を説明したが、本発明は上記実施の形態および実施例に限定されるものではなく、種々変形可能である。例えば、上記実施の形態および実施例では、正極１３と負極１４とを折り畳む場合について説明したが、正極と負極とを１層ずつまたは複数積層するようにしてもよく、また、巻回するようにしてもよい。
【００６１】
また、上記実施の形態および実施例では、電解液をそのまま用いる場合について説明したが、電解液を高分子化合物などの保持体に保持させて、いわゆるゲル状とするようにしてもよい。この高分子化合物としては、例えばポリフッ化ビニリデンおよびフッ化ビニリデンの共重合体が挙げられ、その共重合体モノマーとしてはヘキサフルオロプロピレンあるいはテトラフルオロエチレンなどが挙げられる。これらは高い電池特性を得ることができるので好ましく、中でも、フッ化ビニリデンとヘキサフルオロプロピレンとの共重合体は特に好ましい。
【００６２】
更に、上記実施の形態および実施例では、外装部材２０にフィルムを用いる場合について説明したが、本発明は外装部材に金属製の外装容器を用いてもよい。但し、例えば外装部材に金属製の外装容器を用いたコイン型の電池では、溶媒の分解による内圧の上昇により外装容器が変形してしまう場合があり、正極と外装容器との接触面積あるいは接触圧が低下して、内部抵抗が上昇し、負荷特性などの電池特性が劣化したり、ガスケットによる密閉性が低下して液漏れしてしまうことがあるので、フィルム状の外装部材２０を用いる方が好ましい場合もある。
【図面の簡単な説明】
【００６３】
【図１】本発明の一実施の形態に係る電池の構成を表す断面図である。
【図２】高温保存時間と閉回路電圧との関係を表す特性図である。
【図３】高温保存時間と閉回路電圧との関係を表す他の特性図である。
【図４】放電時の温度と閉回路電圧との関係を表す特性図である。
【符号の説明】
【００６４】
１０…電池素子、１１…正極リード、１２…負極リード、１３…正極、１３Ａ…正極集電体、１３Ｂ…正極活物質層、１４…負極、１４Ａ…負極集電体、１４Ｂ…負極活物質層、１５…セパレータ、２０…外装部材。
【図１】
2006269173.tif 000006
【図２】
2006269173.tif 000007
【図３】
2006269173.tif 000008
【図４】
2006269173.tif 000009